(57)【要約】【課題】  セルロースを含有する被記録媒体に水系インクを多量に付与しても被記録媒体のカールが問題とならず、高い駆動周波数吐出時における良好な応答性と記録ヘッドの耐固着性を与えるインクジェット記録用インクと、これを用いたインクジェット記録方法、インクジェット記録装置の提供。【解決手段】  水及び色材を含有するインクジェット記録用インクにおいて、該インクがさらに式（Ｉ）で示されるエチレンジアミン化合物を含有することを特徴とするインクジェット記録用インク、インクジェット記録方法、インクジェット記録装置。【化１】2005298643.tif 000012（式中、Ｒ１、Ｒ２、Ｒ３及びＲ４は、水素原子、アルキル基及びアルキレンオキサイド基からなる群から選ばれる。ただし、Ｒ１及びＲ２の少なくとも一方ならびにＲ３及びＲ４の少なくとも一方はアルキレンオキサイド基であり、１分子中のアルキレンオキサイドユニットの総数は２〜２０個である。）【選択図】  なし【特許請求の範囲】
【請求項１】
水及び色材を含有するインクジェット記録用インクにおいて、該インクがさらに式（Ｉ）で示されるエチレンジアミン化合物を含有することを特徴とするインクジェット記録用インク。
【化１】
2005298643.tif 000011
（式中、Ｒ１、Ｒ２、Ｒ３及びＲ４は、水素原子、アルキル基及びアルキレンオキサイド基からなる群から選ばれる。ただし、Ｒ１及びＲ２の少なくとも一方ならびにＲ３及びＲ４の少なくとも一方はアルキレンオキサイド基であり、１分子中のアルキレンオキサイドユニットの総数は２〜２０個である。）
【請求項２】
前記アルキレンオキサイド基がエチレンオキサイドユニット及びプロピレンオキサイドユニットの少なくとも一方を有する請求項１に記載のインクジェット記録用インク。
【請求項３】
さらに界面活性剤を含有する請求項１または２に記載のインクジェット記録用インク。
【請求項４】
前記界面活性剤がノニオン界面活性剤である請求項３に記載のインクジェット記録用インク。
【請求項５】
バブルジェット（登録商標）用である請求項１〜４のいずれか１項に記載のインクジェット記録用インク。
【請求項６】
請求項１〜５のいずれか１項に記載のインクをインクジェットヘッドを用いて記録面積１５ｃｍ２以上のセルロースを含有する被記録媒体に対して、打ち込み量０．０３〜３０ｍｇ／ｃｍ２の範囲で記録する工程を有することを特徴とするインクジェット記録方法。
【請求項７】
インク打ち込み量が０．１〜２０ｍｇ／ｃｍの範囲である請求項６に記載のインクジェット記録方法。
【請求項８】
前記セルロースを含有する被記録媒体が普通紙である請求項６、７のいずれかに記載のインクジェット記録方法。
【請求項９】
インクジェットヘッドが、バブルジェット（登録商標）ヘッドである請求項６〜８のいずれか１項に記載のインクジェット記録方法。
【請求項１０】
請求項１〜５のいずれか１項に記載のインクを収容しているインク収容部と、該インクを吐出させるインクジェットヘッドとを具備することを特徴とするインクジェット記録装置。
【請求項１１】
該インクジェットヘッドが、バブルジェット（登録商標）ヘッドである請求項１０に記載のインクジェット記録装置。
【発明の詳細な説明】
【技術分野】
【０００１】
本発明は、インクジェット記録方法に適し、セルロースを含有する被記録媒体に水系インクを多量に付与しても被記録媒体のカールが問題とならず、高い駆動周波数吐出時における良好な応答性と記録ヘッドの耐固着性を与えるインクジェット記録用インク（以下「インク」と略す）と、これを用いたインクジェット記録方法、インクジェット記録装置に関する。
【背景技術】
【０００２】
インクジェット記録方法は、インクの小滴を飛翔させ、紙などの被記録媒体に付着させて記録を行うものである。吐出エネルギー供給手段として電気熱変換体を用い、熱エネルギーをインクに与えて気泡を発生させることにより液滴を吐出させるバブルジェット（登録商標）方式によれば、記録ヘッドの高密度マルチオリフィス化が容易に実現でき、高解像度、高品質の画像を高速で記録できる（例えば、特許文献１〜３参照）。
【０００３】
ところで、インクジェット記録に用いられるインクは、水を主成分とし、これに色材、さらには乾燥防止、記録ヘッドの耐固着性向上などの目的でグリコールなどの水溶性高沸点溶剤を含有したものが一般的で、このようなインクを用いて普通紙や、微量コート紙等に代表されるセルロースを含有する被記録媒体に記録を行った場合、一定の面積以上の領域に短時間に多量のインクを打ち込むと、カールが生じるという問題が発生する。この問題は、従来の主流であった文字中心の記録に際しては、インクの打ち込み量が少ないため問題とならなかったが、普通紙等にインターネットのホームページや写真画像のような多量のインクを打ち込む記録に際しては、大きな解決すべき課題となっている。
【０００４】
また、銀塩写真レベルの極めて高品位なインクジェット記録画像に対応する為に、単一の流路から吐出させるインクの液滴のサイズが小さくなってきており、現在では、インクの液滴量が約５ｐｌ（ピコリットル）以下のインクジェットプリンタが市販されている。また、記録速度に関しても、より一層の高速化を求められてきており、それに伴ってより高い駆動周波数への対応や耐固着性の向上が急務である。
【０００５】
こうした課題に際して、各種カール防止溶剤を含有する水性インク組成物が提案されている（例えば、特許文献４・５参照）が、耐カール性についてはある程度の効果は認められるものの、高い駆動周波数吐出時の応答性、耐固着性と耐カール性の両立については、更なる向上が望まれている。
【０００６】
本発明者らは、上記したように今後の技術トレンドを背景とした課題に対し、インクジェット記録用のインクとしての基本特性、具体的には、セルロースを含有する被記録媒体に対しても被記録媒体のカールが問題とならず、高い駆動周波数（具体的には１０ｋＨｚを超えるような駆動周波数）吐出時における良好な応答性と記録ヘッドの耐固着性などを高いレベルで維持しつつ、高精細な画像記録に対応し得るインクジェット記録用プリンタについての精力的な検討を行い、特定の性質を有した化合物を含む組成のインクが、上記目的を極めて高いレベルで達成できることを見出し、本発明をなすに至ったものである。
【０００７】
各課題の概要を以下に示す。
【０００８】
１．耐カール性
普通紙に代表されるセルロースを含有する被記録媒体に水系インクを多量に付与すると、いわゆるカールという現象が生じ、場合によっては、紙が筒状に丸まってしまう。
【０００９】
カール発生のメカニズムは、抄紙段階における紙を乾燥する工程において、一定方向にテンションが加わった状態で水が蒸発し、セルロース間での水素結合が形成されることに起因していると考えられる。この状態の紙に水系インクが付着すると水によりセルロース間の水素結合が壊れ、水によって結合部が置換されるが、その水が蒸発すると再びセルロース間の水素結合が形成される。再形成の際にはテンションが働いていないためインク付着面側に紙が収縮し、その結果カールが発生するものと考えられる。
【００１０】
文字中心のインク付与量が少ない記録では生じにくかったこの現象は、グラフィックの印刷頻度が増してきた昨今では、大きな問題となり、格段の耐カール性の向上が求められている。これは、記録面積が１５ｃｍ2以上のセルロースを含有する被記録媒体に、水系インク打ち込み量が０．０３〜３０ｍｇ／ｃｍ２の範囲において記録する条件の際にとりわけ要求が大きい。
【００１１】
２.周波数応答性
オンデマンド型インクジェット方式において、高い駆動周波数で連続して吐出させようとした場合、インクの物理的・化学的性質によってはインクの流路へのリフィルが間に合わなくなり、リフィルされる前に次の吐出が始まってしまうことがある。この結果、吐出不良を起こしたり、吐出量が極端に低下したりする状況となる。またこの現象は吐出させる液滴が小さいほどより顕著である。
【００１２】
３．耐固着性（流路目詰まり性）
また、流路先端で生じるインクの水分蒸発によって生じる別の問題としては、プリンタがある期間使用されないで放置されたとき、或いは、インクタンクとプリントヘッドが一体型の場合において、プリントヘッド自体がプリンタから外された状態で放置されたとき、或いは、インクタンクとプリントヘッドが分離可能な形態では、インクタンクがプリンタから外された状態で放置されたとき等、水分蒸発によって流路先端で生じる色材の固着による目詰まりの発生が挙げられる。
【特許文献１】特公昭６１−５９９１１号公報
【特許文献２】特公昭６１−５９９１２号公報
【特許文献３】特公昭６１−５９９１４号公報
【特許文献４】特開平６−１５７９５５号公報
【特許文献５】特開平１１−１２５２０号公報
【発明の開示】
【発明が解決しようとする課題】
【００１３】
従って、本発明の目的は、セルロースを含有する被記録媒体に対してもカールが問題とならず、高い駆動周波数吐出時における良好な応答性と記録ヘッドの耐固着性を高いレベルで維持しつつ、高精細な画像記録に対応し得るインクジェット記録用のインクを提供することにある。
【００１４】
また、本発明の他の目的は、高品位な画像を、安定に形成することのできるインクジェット記録方法を提供することである。
【００１５】
更に本発明の他の目的は、上記インクジェット記録方法に適用することのできるインクジェット記録装置を提供することである。
【課題を解決するための手段】
【００１６】
上記目的は以下の本発明によって達成される。即ち、本発明は、水及び色材を含有するインクジェット記録用インクにおいて、該インクがさらに式（Ｉ）で示されるエチレンジアミン化合物を含有することを特徴とするインクジェット記録用インクを提供する。
【００１７】
【化１】
2005298643.tif 000002
【００１８】
（式中、Ｒ１、Ｒ２、Ｒ３及びＲ４は、水素原子、アルキル基及びアルキレンオキサイド基からなる群から選ばれる。ただし、Ｒ１及びＲ２の少なくとも一方ならびにＲ３及びＲ４の少なくとも一方はアルキレンオキサイド基であり、１分子中のアルキレンオキサイドユニットの総数は２〜２０個である。）
【００１９】
また、本発明は、かかるインクを用いたインクジェット記録方法及びインクジェット記録装置である。
【発明の効果】
【００２０】
本発明のインクによれば、インクジェット記録に用いた場合に、セルロースを含有する被記録媒体に対してもカールが問題とならず、高い駆動周波数吐出時における良好な応答性と記録ヘッドの耐固着性などを高いレベルで維持しつつ、高精細な画像記録に対応することができる。
【００２１】
高駆動周波数吐出時の応答性については、とりわけバブルジェット（登録商標）方式を用いた場合にその効果が顕著である。
【発明を実施するための最良の形態】
【００２２】
以下、好ましい実施の形態を挙げて、本発明を更に詳細に説明する。本発明にかかるインクは、水、色材、式（Ｉ）で示されるエチレンジアミン化合物を含んでいることを特徴とする。
【００２３】
【化２】
2005298643.tif 000003
【００２４】
（式中、Ｒ１、Ｒ２、Ｒ３及びＲ４は、水素原子、アルキル基及びアルキレンオキサイド基からなる群から選ばれる。ただし、Ｒ１及びＲ２の少なくとも一方ならびにＲ３及びＲ４の少なくとも一方はアルキレンオキサイド基であり、１分子中のアルキレンオキサイドユニットの総数は２〜２０個である。）
【００２５】
式（Ｉ）で示されるエチレンジアミン化合物において、Ｒ１、Ｒ２、Ｒ３及びＲ４は水素原子、アルキル基及びアルキレンオキサイド基からなる群から選ばれる。本発明におけるアルキル基には、メチル基、エチル基、プロピル基などがあるが、特にこれらに限定されるわけではなく、インク（水＋溶剤）に十分溶解する範囲で付加することが好ましい。アルキレンオキサイド基はアルキレンオキサイドユニットを有する基である。かかるアルキレンオキサイドユニットは、エチレンオキサイドユニット及びプロピレンオキサイドユニットの少なくとも一方であることが好ましく、具体的には下記の構造式で示される。
【００２６】
【化３】
2005298643.tif 000004
【００２７】
本発明において用いられる式（Ｉ）で示される化合物は、かかるアルキレンオキサイドユニットを１分子中に２〜２０個有する。アルキレンオキサイドユニットの付加数が２０を越えるとカールはある程度抑制できるもののインクの粘度が高くなり、高い駆動周波数で連続吐出させたときにインクの流路へのリフィルが間に合わなくなり、リフィルされる前に次の吐出が始まってしまうことによる吐出不良が生じ、いわゆる高駆動周波数吐出時の応答性に劣る。また、アルキレンオキサイドユニットの付加数が２に満たないと、カールの抑制効果が得られない。
【００２８】
本発明に用いられる２〜２０個のアルキレンオキサイドユニットが付加したエチレンジアミン化合物は常法によって各種合成可能であるが、例えば、下記式（Ｉ）における、Ｒ１、Ｒ２、Ｒ３、Ｒ４が表１の（Ａ）〜（Ｈ）に示されるような構造を有するものが挙げられる。具体的な化合物としては表２に示す化合物（１）〜（１４）等が挙げられるが、これらに限定するものではない。
【００２９】
尚、本発明において、１分子中にアルキレンオキサイドユニットの総数が２〜２０個であるというのは、式（Ｉ）のＲ１〜Ｒ４が有するエチレンオキサイドユニットの合計が２〜２０個であることを意味する。例えば、下記表２における化合物（１）は、Ｒ１〜Ｒ４夫々にエチレンオキサイドユニットとプロプレンオキサイドユニットが１個ずつ付加しているので、１分子中のアルキレンオキサイドユニットの総数は８個となる。
【００３０】
【化４】
2005298643.tif 000005
【００３１】
【表１】
2005298643.tif 000006
【００３２】
【表２】
2005298643.tif 000007
【００３３】
本発明で使用する式（Ｉ）の化合物の含有量は、インク全質量に対し０．５〜４０質量％、好ましくは１〜３５質量％、より好ましくは２〜３０質量％とする。
【００３４】
（水性媒体）
本発明にかかるインクは、水を必須成分とするが、インク中の水の含有量は、インク全質量に対して、３０質量％以上であることが好ましく、また、９５質量％以下であることが好ましい。また、水と水溶性溶剤が併用された水性媒体が使用される場合も多い。水と併用される構成材料としては、例えば、メチルアルコール、エチルアルコール、ｎ−プロピルアルコール、イソプロピルアルコール、ｎ−ブチルアルコール、ｓｅｃ−ブチルアルコール、ｔｅｒｔ−ブチルアルコール、ｎ−ペンタノール等の炭素数１〜５のアルキルアルコール類；ジメチルホルムアミド、ジメチルアセトアミド等のアミド類；アセトン、ジアセトンアルコール等のケトンまたはケトアルコール類；テトラヒドロフラン、ジオキサン等のエーテル類；ジエチレングリコール、トリエチレングリコール、テトラエチレングリコール、ジプロピレングリコール、トリプロピレングリコール、ポリエチレングリコール、ポリプロピレングリコール等のオキシエチレンまたはオキシプロピレン重合体；エチレングリコール、プロピレングリコール、トリメチレングリコール、１、４−ブタンジオール、１、５−ペンタンジオール等のアルキレン基が２〜６個の炭素原子を含むアルキレングリコール類；１、２、６−ヘキサントリオール、グリセリン、トリメチロールプロパン等のトリオール類；エチレングリコールモノメチル（またはエチル）エーテル、ジエチレングリコールモノメチル（またはエチル）エーテル、トリエチレングリコールモノメチル（またはエチル、ブチル）エーテル等のグリコールの低級アルキルエーテル類；トリエチレングリコールジメチル（またはエチル）エーテル、テトラエチレングリコールジメチル（またはエチル）エーテル等の多価アルコールの低級ジアルキルエーテル類；モノエタノールアミン、ジエタノールアミン、トリエタノールアミン等のアルカノールアミン類；スルホラン、Ｎ−メチル−２−ピロリドン、２−ピロリドン、１、３−ジメチル−２−イミダゾリジノン、尿素、エチレン尿素、ビスヒドロキシエチルスルフォン、ジグリセリン等が挙げられる。中でも、エチレングリコール、ポリエチレングリコール（平均分子量２００〜１，０００）、グリセリン、１、２、６−ヘキサントリオール、エチレン尿素、トリメチロールプロパンを用いることが好ましく、特にエチレン尿素は、最も好適である。本発明にかかるインクにおいて、水と併用される水溶性溶剤の種類や含有量は特に限定されないが、インク全量に対して、例えば、３質量％以上であることが好ましく、また、６０質量％以下であることが好ましい。
【００３５】
（界面活性剤）
本発明にかかるインクにおいて、よりバランスのよい吐出安定性を得るためには、インク中に界面活性剤を含有することが好ましい。中でもノニオン界面活性剤を併用することが好適である。ノニオン界面活性剤の中でもポリオキシエチレンアルキルエーテル、アセチレングリコールのエチレンオキサイド付加物が特に好ましい。これらのノニオン系界面活性剤のＨＬＢ（Ｈｙｄｒｏｐｈｉｌｅ−Ｌｉｐｏｐｈｉｌｅ  Ｂａｌａｎｃｅ）値は、１０以上である。こうして併用される界面活性剤の含有量は、インク全量に対して０．０１〜５質量％、好ましくは０．０５〜４質量％、より好ましくは０．１〜３質量％である。
【００３６】
（その他の添加剤）
また、本発明にかかるインクは、所望の物性値を有するインクとするために、上記した成分の他に必要に応じて、添加剤として、粘度調整剤、消泡剤、防腐剤、防カビ剤、酸化防止剤等を添加することができる。添加剤の選択はインクの表面張力が２５ｍＮ／ｍ以上、好ましくは２８ｍＮ／ｍ以上になるようにすることが好ましい。
【００３７】
（色材）
次に本発明に関するインクに含まれる色材については、染料及び顔料が使用できる。インク中への添加量は、この範囲に限定されるものではないが、インク全量に対して０．１〜１５質量％、好ましくは０.２〜１２質量％、より好ましくは、０.３〜１０質量％である。
【００３８】
インクに用いられる染料としては、カラーインデックス（ＣＯＬＯＲ ＩＮＤＥＸ）に記載されている水溶性の酸性染料、直接染料、塩基性染料、反応性染料はそのほとんど全てが使用できる。また、カラーインデックスに記載のないものでも、水溶性染料であれば使用できる。
【００３９】
本発明で使用する上記染料の具体例を以下に挙げる。イエローインクに使用される染料としては、例えば、Ｃ．Ｉ．ダイレクトイエロー１７３、１４２、１４４、８６、１３２及びＣ．Ｉ．アシッドイエロー２３、１７等が挙げられ、マゼンタインクに使用される染料としては、例えば、Ｃ．Ｉ．アシッドレッド９２、２８９、３５、３７、５２等が挙げられ、シアンインクに使用される染料としては、例えば、Ｃ．Ｉ．アシッドブルー９、７、１０３、１、９０、Ｃ．Ｉ．ダイレクトブルー８６、８７、１９９等が挙げられ、ブラックインクに使用される染料としては、例えば、Ｃ．Ｉ．フードブラック２、Ｃ．Ｉ．ダイレクトブラック５２、１５４、１９５等が挙げられるが、本発明はこれらに限定されるものではない。
【００４０】
また本発明においては、顔料を用いることもできる。
黒色インクに使用される顔料としてはカーボンブラックが好適に使用される。例えば、ファーネスブラック、ランプブラック、アセチレンブラック、チャンネルブラック等のカーボンブラック顔料であり、一次粒子径が１５〜４０ｎｍ、ＢＥＴ法による比表面積が５０〜３００ｍ２／ｇ、ＤＢＰ吸油量が４０〜１５０ｍｌ／１００ｇ、揮発分が０．５〜１０質量％の特性を持つものが好ましく用いられる。
【００４１】
カラーインクに使用される顔料としては有機顔料が好適に使用される。具体的には、トルイジンレッド、トルイジンマルーン、ハンザイエロー、ベンジジンイエロー、ピラゾロンレッド等の不溶性アゾ顔料、リトールレッド、ヘリオボルドー、ピグメントスカーレット、パーマネントレッド２Ｂ等の水溶性アゾ顔料、アリザリン、インダントロン、チオインジゴマルーン等の建染染料からの誘導体、フタロシアニンブルー、フタロシアニングリーン等のフタロシアニン系顔料、キナクリドンレッド、キナクリドンマゼンタ等のキナクリドン系顔料、ペリレンレッド、ペリレンスカーレット等のペリレン系顔料、イソインドリノンイエロー、イソインドリノンオレンジ等のイソインドリノン系顔料、ベンズイミダゾロンイエロー、ベンズイミダゾロンオレンジ、ベンズイミダゾロンレッド等のイミダゾロン系顔料、ピランスロンレッド、ピランスロンオレンジ等のピランスロン系顔料、チオインジゴ系顔料、縮合アゾ系顔料、チオインジゴ系顔料、ジケトピロロピロール系顔料、フラバンスロンイエロー、アシルアミドイエロー、キノフタロンイエロー、ニッケルアゾイエロー、銅アゾメチンイエロー、ペリノンオレンジ、アンスロンオレンジ、ジアンスラキノニルレッド、ジオキサジンバイオレット等の顔料が例示できる。
【００４２】
また、有機顔料を、カラーインデックス（Ｃ．Ｉ．）ナンバーにて示すと、Ｃ．Ｉ．ピグメントイエロー１２、１３、１４、１７、２０、２４、５５、７４、８３、８６、９３、９７、９８、１０９、１１０、１１７、１２０、１２５、１２８、１３７、１３８、１３９、１４７、１４８、１５０、１５１、１５３、１５４、１５５、１６６、１６８、１８０、１８５、Ｃ．Ｉ．ピグメントオレンジ１６、３６、４３、５１、５５、５９、６１、７１、Ｃ．Ｉ．ピグメントレッド９、４８、４９、５２、５３、５７、９７、１２２、１２３、１４９、１６８、１７５、１７６、１７７、１８０、１９２、２０２、２０９、２１５、２１６、２１７、２２０、２２３、２２４、２２６、２２７、２２８、２３８、２４０、２５４、２５５、２７２、Ｃ．Ｉ．ピグメントバイオレット１９、２３、２９、３０、３７、４０、５０、Ｃ．Ｉ．ピグメントブルー１５、１５：１、１５：３、１５：４、１５：６、２２、６０、６４、Ｃ．Ｉ．ピグメントグリーン７、３６、Ｃ．Ｉ．ピグメントブラウン２３、２５、２６等が例示できる。上記のような顔料以外でも使用することができるが、特に、これらの顔料の中でも、Ｃ．Ｉ．ピグメントイエロー１３、１７、５５、７４、９３、９７、９８、１１０、１２８、１３９、１４７、１５０、１５１、１５４、１５５、１８０、１８５、Ｃ．Ｉ．ピグメントレッド１２２、２０２、２０９、Ｃ．Ｉ．ピグメントブルー１５：３、１５：４が更に好ましい。
【００４３】
（分散剤）
顔料を分散する分散剤としては、水溶性であれば特に制約はないが、具体的には、スチレン、スチレン誘導体、ビニルナフタレン、ビニルナフタレン誘導体、α、β−エチレン性不飽和カルボン酸の脂肪族アルコールエステル等、アクリル酸、アクリル酸誘導体、マレイン酸、マレイン酸誘導体、イタコン酸、イタコン酸誘導体、フマール酸、フマール酸誘導体、酢酸ビニル、ビニルピロリドン、アクリルアミド、及びその誘導体等から選ばれた少なくとも２つ以上の単量体（このうち少なくとも１つは親水性単量体）からなるブロック共重合体、或いはランダム共重合体、グラフト共重合体、またはこれらの塩等が挙げられる。中でも、本発明を実施する上で特に好ましい分散剤は、ブロック共重合体である。特に熱エネルギーを用いたヘッドにて、高い駆動周波数、例えば、１０ＫＨｚ以上で駆動させた場合に、上記のブロック共重合体を本発明に用いることにより、吐出性の向上効果はより顕著になる。
【００４４】
また、好ましいインク中の分散剤量はインク全量に対して０．５〜１０質量％、好ましくは０．８〜８質量％、より好ましくは、１〜６質量％の範囲である。もし、分散剤の含有量がこの範囲よりも高い場合、所望のインク粘度を維持するのが困難となる。
【００４５】
次に、本発明にかかるインクジェット記録装置について、インクジェットプリンタを具体例として説明する。図１は、吐出時に気泡を大気と連通する吐出方式の液体吐出ヘッドとしての液体吐出ヘッド及びこのヘッドを用いる液体吐出装置であるインクジェットプリンタの一例の要部を示す概略斜視図である。
【００４６】
図１において、インクジェットプリンタは、ケーシング１００８内に長手方向に沿って設けられる記録媒体としての用紙１０２８を図中に示す矢印Ｐで示す方向に間欠的に搬送する搬送装置１０３０と、搬送装置１０３０による用紙１０２８の搬送方向Ｐに略直交する矢印Ｓ方向に、ガイド軸１０１４に沿って略平行に往復運動せしめられる記録部１０１０と、記録部１０１０を往復運動させる駆動手段としての移動駆動部１００６とを含んで構成されている。
【００４７】
上記搬送装置１０３０は、互いに略平行に対向配置されている一対のローラユニット１０２２ａ及び１０２２ｂと、一対のローラユニット１０２４ａ及び１０２４ｂと、これらの各ローラユニットを駆動させるための駆動部１０２０とを備えている。かかる構成により、搬送装置１０３０の駆動部１０２０が作動状態とされると、用紙１０２８が、それぞれのローラユニット１０２２ａ及び１０２２ｂと、ローラユニット１０２４ａ及び１０２４ｂにより狭持されて、矢印Ｐ方向に間欠送りで搬送されることとなる。移動駆動部１００６は、所定の間隔をもって対向配置される回転軸に配されるプーリ１０２６ａ、及び、プーリ１０２６ｂに巻きかけられるベルト１０１６、ローラユニット１０２２ａ、及び、ローラユニット１０２２ｂに略平行に配置され記録部１０１０のキャリッジ部材１０１０ａに連結されるベルト１０１６を、順方向及び逆方向に駆動させるモータ１０１８とを含んで構成されている。
【００４８】
モータ１０１８が作動状態とされてベルト１０１６が矢印Ｒ方向に回転したとき、記録部１０１０のキャリッジ部材１０１０ａは矢印Ｓ方向に所定の移動量だけ移動される。また、モータ１０１８が作動状態とされてベルト１０１６が図中に示した矢印Ｒ方向とは逆方向に回転したとき、記録部１０１０のキャリッジ部材１０１０ａは矢印Ｓ方向とは反対の方向に所定の移動量だけ移動されることとなる。更に、移動駆動部１００６の一端部には、キャリッジ部材１０１０ａのホームポジションとなる位置に、記録部１０１０の吐出回復処理を行うための回復ユニット１０２６が記録部１０１０のインク吐出口配列に対向して設けられている。
【００４９】
記録部１０１０は、インクジェットカートリッジ（以下、単にカートリッジと記述する場合がある）１０１２Ｙ、１０１２Ｍ、１０１２Ｃ及び１０１２Ｂが各色、例えば、イエロー、マゼンタ、シアン及びブラック毎にそれぞれ、キャリッジ部材１０１０ａに対して着脱自在に備えられる。
【００５０】
図２は、上述のインクジェット記録装置に搭載可能なインクジェットカートリッジの一例を示す。図示した例におけるカートリッジ１０１２は、シリアルタイプのものであり、インクジェット記録ヘッド１００と、インクを収容するインクタンク１００１とで主要部が構成されている。
【００５１】
インクジェット記録ヘッド１００には、インクを吐出するための多数の吐出口８３２が形成されており、インクは、インクタンク１００１から図示しないインク供給通路を介して液体吐出ヘッド１００の共通液室（不図示）へと導かれるようになっている。図２に示したカートリッジ１０１２は、インクジェット記録ヘッド１００とインクタンク１００１とを一体的に形成し、必要に応じてインクタンク１００１内に液体を補給できるようにしたものであるが、この液体吐出ヘッド１００に対し、インクタンク１００１を交換可能に連結した構造を採用するようにしてもよい。尚、インクジェット記録ヘッドを備えたインクジェットカートリッジが記録ユニットである。
【実施例】
【００５２】
次に、実施例及び比較例を挙げて本発明を更に具体的に説明する。尚、文中「％」とあるのは特に断りのない限り、質量基準である。
【００５３】
＜実施例１＞
（顔料分散液１の調製）
先ず、ベンジルメタクリレートとメタクリル酸を原料として、常法により、酸価２５０、重量平均分子量３，０００のＡＢ型ブロックポリマーを作り、更に、水酸化カリウム水溶液で中和し、イオン交換水で希釈して均質な５０質量％ポリマー水溶液を作成した。得られたポリマー水溶液を１８０ｇ、Ｃ．Ｉ．ピグメントブルー１５：３を１００ｇ及びイオン交換水２２０ｇを混合し、そして機械的に０．５時間撹拌した。次いで、マイクロフリュイダイザーを使用し、この混合物を液体圧力約１０，０００ｐｓｉ（約７０ＭＰａ）下で相互作用チャンバ内に５回通すことによって処理した。更に、上記で得た分散液を遠心分離処理（１２，０００ｒｐｍ、２０分間）することによって、粗大粒子を含む非分散物を除去してシアン色の顔料分散液１とした。得られた顔料分散液１は、その顔料濃度が１０質量％、分散剤濃度が１０質量％であった。
【００５４】
（インク１の調製）
インク１の調製は、上記で得たシアン色の顔料分散液１を使用し、これに下記の成分を加えて所定の濃度にし、これらの成分を十分に混合撹拌した後、ポアサイズ２．５μｍのミクロフィルター（富士フイルム製）にて加圧濾過し、顔料濃度２質量％、分散剤濃度２質量％のインク１を調製した。
・上記顔料分散液１                                  ２０質量％
・化合物（１）                                      ２０質量％
・エチレン尿素                                        ２質量％
・アセチレングリコールのエチレンオキサイド付加物  ０．５質量％
（商品名：アセチレノールＥＨ；川研ファインケミカル製）
・ポリオキシエチレンセチルエーテル                    １質量％
（エチレンオキサイド付加数３０、ＨＬＢ１９．５）
・イオン交換水                                    ５６．５質量％
【００５５】
＜実施例２＞
（顔料分散液２の調製）
顔料分散液１の調製で使用したと同様のポリマー溶液を１００ｇ、Ｃ．Ｉ．ピグメントレッド１２２を１００ｇ、及びイオン交換水３００ｇを混合し、そして機械的に０．５時間撹拌した。次いで、マイクロフリュイダイザーを使用し、この混合物を液体圧力約１０，０００ｐｓｉ（約７０ＭＰａ）下で相互作用チャンバ内に５回通すことによって処理した。更に、上記で得た分散液を遠心分離処理（１２，０００ｒｐｍ、２０分間）することによって、粗大粒子を含む非分散物を除去してマゼンタ色の顔料分散液２とした。得られた顔料分散液２は、その顔料濃度が１０質量％、分散剤濃度が５質量％であった。
【００５６】
（インク２の調製）
インク２の調製は、上記マゼンタ色の顔料分散液２を使用し、これに下記の成分を加えて所定の濃度にし、これらの成分を十分に混合撹拌した後、ポアサイズ２．５μｍのミクロフィルター（富士フイルム製）にて加圧濾過し、顔料濃度４質量％、分散剤の濃度２質量％のインク２を調製した。
・上記顔料分散液２                                    ４５質量％
・化合物（４）                                        １２質量％
・ポリエチレングリコール（平均分子量３００）            ６質量％
・エチレン尿素                                          ２質量％
・アセチレングリコールのエチレンオキサイド付加物    ０．５質量％
（商品名：アセチレノールＥＨ；川研ファインケミカル製）
・イオン交換水                                    ３４．５質量％
【００５７】
＜実施例３＞
（顔料分散液３の調製）
先ず、ベンジルアクリレートとメタクリル酸を原料として、常法により、酸価３００、重量平均分子量４，０００のＡＢ型ブロックポリマーを作り、更に、水酸化カリウム水溶液で中和し、イオン交換水で希釈して均質な５０質量％ポリマー水溶液を作成した。上記のポリマー溶液を１１０ｇ、Ｃ．Ｉ．ピグメントイエロー１２８を１００ｇ及びイオン交換水２９０ｇを混合し、そして機械的に０．５時間撹拌した。次いで、マイクロフリュイダイザーを使用し、この混合物を液体圧力約１０，０００ｐｓｉ（約７０ＭＰａ）下で相互作用チャンバ内に５回通すことによって処理した。更に、上記で得た顔料分散液３を遠心分離処理（１２，０００ｒｐｍ、２０分間）することによって、粗大粒子を含む非分散物を除去して顔料分散液３とした。得られた顔料分散液３は、その顔料濃度が１０質量％、分散剤濃度が６質量％であった。
【００５８】
（インク３の調製）
インク３の調製は、上記イエロー色の顔料分散液３を使用し、これに下記の成分を加えて所定の濃度にし、これらの成分を十分に混合撹拌した後、ポアサイズ２．５μｍのミクロフィルター（富士フイルム製）にて加圧濾過し、顔料濃度５質量％、分散剤濃度３質量％のインク３を調製した。
・上記顔料分散液３                                    ５０質量％
・化合物（８）                                        １０質量％
・１，２，６−ヘキサントリオール                      １０質量％
・エチレングリコール                                    １質量％
・アセチレングリコールのエチレンオキサイド付加物    ０．５質量％
（商品名：アセチレノールＥＨ；川研ファインケミカル製）
・ポリオキシエチレンセチルエーテル                  ０．５質量％
（エチレンオキサイド付加数３０、ＨＬＢ１９．５）
・イオン交換水                                        ２８質量％
【００５９】
＜実施例４＞
（顔料分散液４の調製）
先ず、ベンジルメタクリレート、メタクリル酸及びエトキシエチレングリコールメタクリレートを原料として、常法により、酸価３５０、重量平均分子量５，０００のＡＢＣ型ブロックポリマーを作り、更に、水酸化カリウム水溶液で中和し、イオン交換水で希釈して均質な５０質量％ポリマー水溶液を作成した。上記のポリマー溶液を６０ｇ、カーボンブラックを１００ｇ及びイオン交換水３４０ｇを混合し、そして機械的に０．５時間撹拌した。次いで、マイクロフリュイダイザーを使用し、この混合物を液体圧力約１０，０００ｐｓｉ（約７０ＭＰａ）下で相互作用チャンバ内に５回通すことによって処理した。更に、上記で得た分散液を遠心分離処理（１２，０００ｒｐｍ、２０分間）することによって、粗大粒子を含む非分散物を除去して黒色の顔料分散液４とした。得られた顔料分散液４は、その顔料濃度が１０質量％、分散剤濃度が３．５質量％であった。
【００６０】
（インク４の調製）
インク４の調製は、上記黒色の顔料分散液４を使用し、これに下記の成分を加えて所定の濃度にし、これらの成分を十分に混合撹拌した後、ポアサイズ２．５μｍのミクロフィルター（富士フイルム製）にて加圧濾過し、顔料濃度３質量％、分散剤濃度１．０５質量％のインク４を調製した。
・上記顔料分散液４                                      ３０質量％
・化合物（１１）                                          ８質量％
・トリメチロールプロパン                                  ６質量％
・ポリエチレングリコール（平均分子量２００）              ４質量％
・ポリオキシエチレンセチルエーテル                        ２質量％
（エチレンオキサイド付加数３０、ＨＬＢ１９．５）
・イオン交換水                                          ５０質量％
【００６１】
＜実施例５＞
（インク５の調製）
イオン希釈水と水性媒体の混合溶液に攪拌下でＣ．Ｉ．ダイレクトブルー１９９を加え、十分に混合撹拌した後、ポアサイズ２．５μｍのミクロフィルター（富士フイルム製）にて加圧濾過し、インク５を調製した。
・Ｃ．Ｉ．ダイレクトブルー１９９                          ４質量％
・化合物（５）                                          １０質量％
・ジグリセリン                                          １０質量％
・アセチレングリコールのエチレンオキサイド付加物      ０．７質量％
（商品名：アセチレノールＥＨ；川研ファインケミカル製）
・イオン交換水                                      ７５．３質量％
【００６２】
＜実施例６＞
（インク６の調製）
イオン希釈水と水性媒体の混合溶液に攪拌下でＣ．Ｉ．アシッドレッド５２を加え、十分に混合撹拌した後、ポアサイズ２．５μｍのミクロフィルター（富士フイルム製）にて加圧濾過し、インク６を調製した。
・Ｃ．Ｉ．アシッドレッド５２                              ３質量％
・化合物（９）                                          １５質量％
・エチレン尿素                                        ０．５質量％
・アセチレングリコールのエチレンオキサイド付加物      ０．５質量％
（商品名：アセチレノールＥＨ；川研ファインケミカル製）
・イオン交換水                                          ８１質量％
【００６３】
＜実施例７＞
（インク７の調製）
イオン希釈水と水性媒体の混合溶液に攪拌下でＣ．Ｉ．ダイレクトイエロー１３２を加え、十分に混合撹拌した後、ポアサイズ２．５μｍのミクロフィルター（富士フイルム製）にて加圧濾過し、インク７を調製した。
・Ｃ．Ｉ．ダイレクトイエロー１３２                        ３質量％
・化合物（１３）                                          ４質量％
・ビスヒドロキシエチルスルフォン                          ９質量％
・ポリエチレングリコール（平均分子量３００）              ５質量％
・アセチレングリコールのエチレンオキサイド付加物      ０．３質量％
（商品名：アセチレノールＥＨ；川研ファインケミカル製）
・イオン交換水                                      ７８．７質量％
【００６４】
＜実施例８＞
（インク８の調製）
イオン希釈水と水性媒体の混合溶液に攪拌下でＣ．Ｉ．フードブラック２を加え、十分に混合撹拌した後、ポアサイズ２．５μｍのミクロフィルター（富士フイルム製）にて加圧濾過し、インク８を調製した。
・Ｃ．Ｉ．フードブラック２                          ２．５質量％
・化合物（２）                                        ２５質量％
・アセチレングリコールのエチレンオキサイド付加物    １．０質量％
（商品名：アセチレノールＥＨ；川研ファインケミカル製）
・イオン交換水                                    ７１．５質量％
【００６５】
＜実施例９＞
（インク９の調製）
実施例５のアセチレングリコールのエチレンオキサイド付加物を取り除き、次の組成として実施例５と同様にインク９を得た。
・Ｃ．Ｉ．ダイレクトブルー１９９                        ４質量％
・化合物（５）                                        １０質量％
・ジグリセリン                                        １０質量％
・イオン交換水                                        ７６質量％
【００６６】
＜比較例１＞
（インク１０の調製）
実施例１の化合物（１）をエチレンジアミンに置き換え、次の組成として実施例１と同様にインク１０を得た。
・顔料分散液１                                        ２０質量％
・エチレンジアミン                                    ２０質量％
・エチレン尿素                                          ２質量％
・アセチレングリコールのエチレンオキサイド付加物    ０．５質量％
（商品名：アセチレノールＥＨ；川研ファインケミカル製）
・ポリオキシエチレンセチルエーテル                      １質量％
（エチレンオキサイド付加数３０、ＨＬＢ１９．５）
・イオン交換水                                    ５６．５質量％
【００６７】
＜比較例２＞
（インク１１の調製）
実施例２の化合物（４）を化合物（１５）に置き換え、次の組成として実施例２と同様にインク１１を得た。
・顔料分散液２                                        ４５質量％
・化合物（１５）                                      １２質量％
・ポリエチレングリコール（平均分子量３００）            ６質量％
・エチレン尿素                                          ２質量％
・アセチレングリコールのエチレンオキサイド付加物    ０．５質量％
（商品名：アセチレノールＥＨ；川研ファインケミカル製）
・イオン交換水                                    ３４．５質量％
【００６８】
【化５】
2005298643.tif 000008
【００６９】
＜比較例３＞
（インク１２の調製）
実施例８の化合物（２）をトリメチロールプロパンに置き換え、次の組成として実施例８と同様にインク１２を得た。
・Ｃ．Ｉ．フードブラック２                          ２．５質量％
・トリメチロールプロパン                              ２５質量％
・アセチレングリコールのエチレンオキサイド付加物        １質量％
（商品名：アセチレノールＥＨ；川研ファインケミカル製）
・イオン交換水                                    ７１．５質量％
【００７０】
＜比較例４＞
（インク１３の調製）
実施例６の化合物（９）を化合物（１６）に置き換え、次の組成として実施例６と同様にインク１３を得た。
・Ｃ．Ｉ．アシッドレッド５２                            ３質量％
・化合物（１６）                                      １５質量％
・エチレン尿素                                      ０．５質量％
・アセチレングリコールのエチレンオキサイド付加物    ０．５質量％
（商品名：アセチレノールＥＨ；川研ファインケミカル製）
・イオン交換水                                        ８１質量％
【００７１】
【化６】
2005298643.tif 000009
【００７２】
＜評価＞
実施例１〜８（インク１〜９）及び比較例１〜５（インク１０〜１３）で得られた各インクを、下記のようにして評価した。評価項目（２）及び（３）で使用されたインクジェット記録装置を図Ｘに示した。尚、ここで用いた記録ヘッドは、１，２００ｄｐｉの記録密度を有し、１ドット当たりの吐出体積は４ｐｌであった。
【００７３】
［評価項目］
（１）周波数応答性
キヤノン製インクジェット記録用ヘッド評価装置を用いて、駆動周波数０．１ｋＨｚで吐出させ、徐々に駆動周波数を上げてゆき、吐出形状が主滴の存在しない形状の不安定な吐出になった時点で駆動周波数を測定し、判定した。
Ａ：１０ＫＨｚを超える
Ｂ：５〜１０ＫＨｚ
Ｃ：５ＫＨｚ未満
（２）耐固着性
３５℃、湿度１０％環境下でプリンタに搭載しているヘッドを本体からはずして１週間放置した後、プリンタに装着して、通常の回復動作で印字が回復可能か否かをチェックした。評価基準は以下の通りである。評価結果を下記表３に示した。
Ａ：１回の本体回復動作で回復する
Ｂ：数回の本体回復動作で回復する
Ｃ：本体回復動作で回復しない
（３）耐カール性
Ａ４サイズのＮＳＫ紙に紙の上下左右２ｃｍを残し、ベタ印字を行った。得られた記録物を２５℃／５５％環境下に置き、１時間後、１日後の状態を観察し、目視で評価した。評価基準は以下の通りである。評価結果を下記表３に示した。
Ａ：ほぼ平らな状態を保っている
Ｂ：端の部分が立ち上がっている
Ｃ：筒状になっている
【００７４】
【表３】
2005298643.tif 000010
【００７５】
上記表３の評価（１）〜（３）の結果より、実施例１〜８にかかるインク１〜８は何れも、良好なインクジェット吐出適性と耐カール性を備えたものであることが確認された。また、実施例９では、式（Ｉ）の化合物は含有するものの、界面活性剤を含有しないため、良好なカール特性を示すが、界面活性剤を含有した実施例１〜８のインクと比べ、高い駆動周波数吐出時の応答性はやや劣る。これに対して、比較例１、２の結果より、エチレンジアミンのアルキレンオキサイドユニットの付加が２個未満の化合物を含むインクは耐カール性が十分でないことが確認された。また、比較例４の結果より、アルキレンオキサイドユニットを２０個以上付加した化合物を含むインクは良好なカール特性を示すものの、高駆動周波数吐出時の応答性に問題があることが確認された。
【図面の簡単な説明】
【００７６】
【図１】液体吐出ヘッドを搭載可能なインクジェットプリンタの一例の要部を示す概略斜視図である。
【図２】液体吐出ヘッドを備えたインクジェットカートリッジの一例を示す概略斜視図である。
【符号の説明】
【００７７】
１００  インクジェット記録ヘッド
８３２  吐出口
１００１  インクタンク
１００６  移動駆動部
１００８  ケーシング
１０１０  記録部
１０１０ａ  キャリッジ部材
１０１２  カートリッジ
１０１２Ｙ、Ｍ、Ｃ、Ｂ  インクジェットカートリッジ
１０１４  ガイド軸
１０１６  ベルト
１０１８  モータ
１０２０  駆動部
１０２２ａ、１０２２ｂ  ローラユニット
１０２４ａ、１０２４ｂ  ローラユニット
１０２６  回復ユニット
１０２６ａ、１０２６ｂ  プーリ
１０２８  用紙
１０３０  搬送装置
Ｐ  用紙の搬送方向
Ｒ  ベルトの回転方向
Ｓ  用紙の搬送方向と略直交する方向
【図１】
2005298643.tif 000013
【図２】
2005298643.tif 000014